(57)【要約】【課題】  透明樹脂の光学特性（屈折率ｎｄ、アッベ数νｄ）に整合し、且つ、アルカリ溶出量が少なく、透明性及び信頼性に優れた樹脂複合体基板を得ることが可能な樹脂複合体基板用ガラスを提供する。【解決手段】  ＳｉＯ２  ４５〜６５％、Ａｌ２Ｏ３  ５〜２０％、Ｂ２Ｏ３  １３〜２５％、ＭｇＯ＋ＣａＯ＋ＳｒＯ＋ＢａＯ＋ＺｎＯ  １０〜３０％、ＭｇＯ  ５．５〜９％、ＣａＯ  ０〜１０％、ＳｒＯ  ０〜１０％、ＢａＯ  ０〜１０％、Ｌｉ２Ｏ＋Ｎａ２Ｏ＋Ｋ２Ｏ  ０〜１％、ＣｅＯ２  ０．０１〜５．０％含有することを特徴とする。【選択図】なし【特許請求の範囲】
【請求項１】
質量％で、ＳｉＯ２  ４５〜６５％、Ａｌ２Ｏ３  ５〜２０％、Ｂ２Ｏ３  １３〜２５％、ＭｇＯ＋ＣａＯ＋ＳｒＯ＋ＢａＯ＋ＺｎＯ  １０〜３０％、ＭｇＯ  ５．５〜９％、ＣａＯ  ０〜１０％、ＳｒＯ  ０〜１０％、ＢａＯ  ０〜１０％、Ｌｉ２Ｏ＋Ｎａ２Ｏ＋Ｋ２Ｏ  ０〜１％、ＣｅＯ２  ０．０１〜５．０％含有することを特徴とする樹脂複合体基板用ガラス。
【請求項２】
屈折率ｎｄが１．４８〜１．５５、アッベ数νｄが５０〜６５であることを特徴とする請求項１に記載の樹脂複合体基板用ガラス。
【請求項３】
質量％基準で、（ＭｇＯ＋ＣａＯ＋ＳｒＯ＋ＢａＯ＋ＺｎＯ）／（ＳｉＯ２＋Ａｌ２Ｏ３＋Ｂ２Ｏ３）が０．１８〜０．２５であることを特徴とする請求項１又は２に記載の樹脂複合体基板用ガラス。
【請求項４】
３０〜３８０℃における線熱膨張係数が４０〜５０×１０−７／℃であることを特徴とする請求項１〜３の何れかに記載の樹脂複合体基板用ガラス。
【請求項５】
１０３ｄＰａ・ｓの粘度に相当する温度が１３００℃以下であることを特徴とする請求項１〜４に記載の樹脂複合体基板用ガラス。
【請求項６】
１０３ｄＰａ・ｓの粘度に相当する温度と液相温度の差が１００℃以上であることを特徴とする請求項１〜５に記載の過樹脂複合体基板用ガラス。
【請求項７】
アルカリ溶出量が０．３５ｍｇ以下であることを特徴とする請求項１〜６の何れかに記載の樹脂複合体基板用ガラス。
【請求項８】
粉末形状を有することを特徴とする請求項１〜７の何れかに記載の樹脂複合体基板用ガラス。
【請求項９】
繊維形状を有することを特徴とする請求項１〜７の何れかに記載の樹脂複合体基板用ガラス。
【請求項１０】
請求項１〜９に記載の樹脂複合体基板用ガラスを、前記ガラスとの屈折率ｎｄの差が０．０１以下、アッベ数νｄの差が３以下である樹脂を用いた複合基板用材料として使用することを特徴とする樹脂複合体基板用ガラスの使用方法。
【請求項１１】
請求項１〜９の何れかに記載の樹脂複合体基板用ガラスと、前記ガラスとの屈折率ｎｄの差が０．０１以下、アッベ数νｄの差が３以下である樹脂とを用いて製造した樹脂複合体基板。
【発明の詳細な説明】
【技術分野】
【０００１】
本発明は、樹脂とガラスを複合させた樹脂複合体基板に用いるガラスに関し、具体的には可視光に対して透明であり、且つ透明樹脂の光学特性に整合した樹脂複合体基板用ガラスに関するものである。
【背景技術】
【０００２】
近年、電子ペーパー等のフレキシブルディスプレイの基板として、ガラス基板よりもフレキシブル性に優れ、樹脂基板よりも寸法安定性、機械的強度に優れており、可視光に対して透明な樹脂複合体基板が注目されている。このような樹脂複合体基板は、例えば、特許文献１、２に開示されているように樹脂、充填材、ガラス繊維を含む複合材料からなる。
【０００３】
樹脂複合体基板を構成する樹脂としては、基板の透明性の観点から、屈折率ｎｄが１．４８〜１．５５、アッベ数νｄが５０〜６５のエポキシ樹脂、アクリル樹脂、環状オレフィン樹脂、これらの混合物が使用される。
【０００４】
充填材は、樹脂複合体基板の熱膨張特性の制御、空隙低減のために添加されるものであり、例えば、双ローラーにより、溶融ガラスをフィルム形状に成形した後、ボールミル等により粉砕し、粉末形状にしたものが使用される。
【０００５】
ガラス繊維は、樹脂複合体基板の寸法安定性、機械的強度を高めるために添加されるものであり、例えば、貴金属製のブッシング装置を使用して、溶融ガラスを連続的に成形、紡糸し、繊維形状にしたものが使用される。尚、ブッシングの構造は、溶融ガラスを滞留させるために容器形状を有しており、その底部には鉛直方向に多数のノズルが配設されている。ガラス繊維は、成形温度近傍（紡糸温度、約１０３ｄＰａ・ｓにおける温度）において、溶融ガラスをノズルから引き出すことで繊維形状に成形される。
【先行技術文献】
【特許文献】
【０００６】
【特許文献１】特開２００８−２５５００２号公報
【特許文献２】特開２００８−２３０９４９号公報
【発明の概要】
【発明が解決しようとする課題】
【０００７】
ところで、樹脂複合体基板の透明性を高めるには、構成材料同士の光学特性（屈折率ｎｄ、アッベ数νｄ）を整合させる必要がある。また、樹脂複合体基板の信頼性を高めるには、樹脂と充填材、或いは、樹脂とガラス繊維の界面における接着強度を高める必要がある。
【０００８】
しかしながら、充填材、ガラス繊維等の形態で使用される樹脂複合体基板用ガラスは、透明樹脂の光学特性に整合させつつ、接着強度を高めることが困難であった。
【０００９】
具体的には、従来の樹脂複合体基板用ガラスは、ガラス組成中にアルカリ金属酸化物を多量に含んでいた。そのため、樹脂とガラスを複合化して、樹脂複合体基板に加工する際に、アルカリ溶出により、樹脂の硬化が阻害されることがあり、また、樹脂複合体基板の作製後、樹脂とガラスの界面における接着強度がアルカリ溶出により経時的に低下して、樹脂複合体基板の機械的強度が低下し易くなるという問題があった。
【００１０】
充填材とガラス繊維からアルカリ金属酸化物を低減すると、アルカリ溶出に起因する不具合は解消し得るが、透明樹脂の光学特性（屈折率ｎｄ、アッベ数νｄ）に整合させることが困難になる。
【００１１】
本発明は、透明樹脂の光学特性（屈折率ｎｄ、アッベ数νｄ）に整合し、且つ、アルカリ溶出量が少なく、透明性及び信頼性に優れた樹脂複合体基板を得ることが可能な樹脂複合体基板用ガラスを提供することを技術的課題とする。
【課題を解決するための手段】
【００１２】
本発明者は種々の実験を行った結果、アルカリ金属酸化物成分、アルカリ土類金属酸化物成分のそれぞれの合量を厳しく制限することにより、上記技術課題を解決できることを見出し、本発明として、提案するものである。
【００１３】
即ち、本発明の樹脂複合体基板用ガラスは、ＳｉＯ２  ４５〜６５％、Ａｌ２Ｏ３  ５〜２０％、Ｂ２Ｏ３  １３〜２５％、ＭｇＯ＋ＣａＯ＋ＳｒＯ＋ＢａＯ＋ＺｎＯ  １０〜３０％、ＭｇＯ  ５．５〜９％、ＣａＯ  ０〜１０％、ＳｒＯ  ０〜１０％、ＢａＯ  ０〜１０％、Ｌｉ２Ｏ＋Ｎａ２Ｏ＋Ｋ２Ｏ  ０〜１％、ＣｅＯ２  ０．０１〜５．０％含有することを特徴とする。ここで「ＭｇＯ＋ＣａＯ＋ＳｒＯ＋ＢａＯ＋ＺｎＯ」は、ＭｇＯ、ＣａＯ、ＳｒＯ、ＢａＯ及びＺｎＯの合量を意味している。「Ｌｉ２Ｏ＋Ｎａ２Ｏ＋Ｋ２Ｏ」は、Ｌｉ２Ｏ、Ｎａ２Ｏ及びＫ２Ｏの合量を意味している。
【００１４】
このようにすることで、エポキシ樹脂、アクリル樹脂、環状オレフィン樹脂等の樹脂の光学特性（屈折率ｎｄ、アッベ数νｄ）に整合させやすくなると共に、アルカリ溶出を低減することができる。その結果、樹脂複合体基板用ガラスとして好適に使用することができる。
【００１５】
また本発明においては、屈折率ｎｄが１．４８〜１．５５、アッベ数νｄが５０〜６５であることが望ましい。ここで「屈折率ｎｄ」は、例えば、屈折率計（カルニュー製ＫＰＲ−２００）で測定可能であり、また、ヘリウムランプのｄ線（波長：５８７．５６ｎｍ）における測定値を指す。また、「アッベ数νｄ」は、屈折率計（カルニュー製ＫＰＲ−２００）で測定可能であり、ヘリウムランプのｄ線、水素ランプのＦ線（波長：４８６．１３ｎｍ）、及び水素ランプのＣ線（波長：６５６．２７ｎｍ）における屈折率（ｎｄ、ｎＦ、ｎＣ）を測定した上で、算出式｛（ｎｄ−１）／（ｎＦ−ｎＣ）｝により算出した値を指す。また屈折率ｎｄ及びアッベ数νｄは、溶融ガラスをカーボン板上に流し出して縦１２ｃｍ、横６ｃｍ、厚さ１．５ｃｍの寸法となるような大きさに成形し、成形したガラスを（ガラスの粘度が１０１３．０ｄＰａ・ｓとなる温度＋３０℃）で１時間保持し、この温度から（ガラスの粘度が１０１４．５ｄＰａ・ｓとなる温度−１００℃）まで３℃／分の速度で降温し、この温度から２５℃まで１０℃／分の速度で降温するような条件で徐冷することによって得た試料を対象として測定する。
【００１６】
上記構成によれば、エポキシ樹脂、アクリル樹脂、環状オレフィン樹脂等の樹脂の光学特性（屈折率ｎｄ、アッベ数νｄ）への整合が容易になる。
【００１７】
ところで樹脂複合体基板用ガラスは、ガラスの光学特性が樹脂と整合するように設計されている。ところが溶融ガラスを急冷しながら成形すると、ガラスの屈折率が低下し易く、設計値通りの屈折率を得ることが難しい場合がある。結果として、ガラスと樹脂の屈折率が設計上は整合しているにも関わらず、樹脂複合体基板の透明性が得られないことがある。また屈折率の低下幅はガラス成形時の冷却速度に比例する。ガラスをフィルム形状に成形する場合と繊維形状に成形する場合とでは冷却速度が異なることから、同一組成であっても、充填材とガラス繊維の屈折率が同じにならない可能性がある。よって、同一材質の充填材とガラス繊維を併用しても、両者の屈折率が相違して樹脂複合体基板の透明性を損なう可能性がある。
【００１８】
このような事態が懸念される場合には、質量％基準で、（ＭｇＯ＋ＣａＯ＋ＳｒＯ＋ＢａＯ＋ＺｎＯ）／（ＳｉＯ２＋Ａｌ２Ｏ３＋Ｂ２Ｏ３）が０．１８〜０．２５となるように調整することが好ましい。ここで「（ＭｇＯ＋ＣａＯ＋ＳｒＯ＋ＢａＯ＋ＺｎＯ）／（ＳｉＯ２＋Ａｌ２Ｏ３＋Ｂ２Ｏ３）」とは、ＭｇＯ、ＣａＯ、ＳｒＯ、ＢａＯ及びＺｎＯの合量を、ＳｉＯ２、Ａｌ２Ｏ３及びＢ２Ｏ３の合量で除した値を意味している。
【００１９】
上記構成によれば、所望の光学特性を得やすくなる。また急冷によるガラスの屈折率変化を効果的に抑制することができる。
【００２０】
また本発明においては、３０〜３８０℃における線熱膨張係数が４０〜５０×１０−７／℃であることが好ましい。
【００２１】
上記構成によれば、急冷によるガラスの屈折率変化をより効果的に抑制することができる。
【００２２】
また本発明においては、アルカリ溶出量が０．３５ｍｇ以下であることが好ましい。
【００２３】
このようにすることで、樹脂複合体基板の製造工程における熱処理の際に、アルカリイオンがガラスの表層から樹脂に移動し難くなるため、樹脂とガラスの接着強度が低下し難くなる。また、樹脂複合体基板の作製後、樹脂と充填材、或いは、樹脂とガラス繊維の界面における接着強度が、アルカリ溶出により、経時的に低下し難くなり、結果として、樹脂複合体基板の機械的強度が低下し難くなる。さらに、樹脂複合体基板の耐薬品性も低下し難くなる。ここで、「アルカリ溶出量」は、ＪＩＳ  Ｒ３５０２（１９９５）に準拠した方法で測定した値を指す。
【００２４】
また本発明においては、１０３ｄＰａ・ｓの粘度に相当する温度が１３００℃以下であることが好ましい。
【００２５】
上記構成によれば、ガラスの溶融が容易になるとともに、溶融ガラス中に欠陥として存在する気泡が溶融ガラス中から除去されやすくなり、気泡の少ないガラスが得られやすくなる。
【００２６】
また本発明においては、１０３ｄＰａ・ｓの粘度に相当する温度と液相温度の差が１００℃以上であることが好ましい。ここで、「液相温度」は、溶融ガラスから結晶が析出する最高温度を指す。
【００２７】
上記構成によれば、ガラスを容易に繊維状に成形することができる。
【００２８】
また本発明においては、樹脂複合体基板用ガラスは、粉末形状を有することが好ましい。
【００２９】
また本発明においては、樹脂複合体基板用ガラスは、繊維形状を有することを特徴とする。
【００３０】
本発明の樹脂複合体基板用ガラスの使用方法は、上記樹脂複合体用ガラスを、前記ガラスとの屈折率ｎｄの差が０．０１以下、アッベ数νｄの差が３以下である樹脂を用いた複合基板用材料として使用することを特徴とする。
【００３１】
上記構成によれば、可視光に対して透明な複合基板を容易に作製することができる。
【００３２】
本発明の樹脂複合体基板は、上記の樹脂複合体基板用ガラスと、前記ガラスとの屈折率ｎｄの差が０．０１以下、アッベ数νｄの差が３以下である樹脂とを用いて製造したことを特徴とする。
【００３３】
上記構成によれば、複合体基板が可視光に対して透明であり、電子ペーパー等のフレキシブルディスプレイの基板等として好適に用いることができる。
【発明の効果】
【００３４】
本発明の樹脂複合体基板用ガラスは、透明樹脂と整合する光学特性（屈折率ｎｄ、アッベ数νｄ）を有すると共に、アルカリ溶出量が少ない。それ故、樹脂複合体基板用ガラスとして好適である。
【発明を実施するための形態】
【００３５】
本発明の樹脂複合体基板用ガラスにおいて、上記のように各成分の含有範囲を規定した理由を以下に説明する。尚、各成分の含有範囲の説明において、％表示は質量％を指す。
【００３６】
ＳｉＯ２は、ガラス骨格構造を形成する主要成分であり、その含有量は４５％以上、好ましくは４８％以上、特に好ましくは５０％以上であり、また６５％以下、好ましくは６０％以下、より好ましくは５７％以下、特に好ましくは５６％以下である。ＳｉＯ２の含有量が少な過ぎると、機械的強度が低下し易くなる。一方、ＳｉＯ２の含有量が多過ぎると、高温粘度が高くなって、溶融性や成形性が悪化し易くなり、結果として、充填材やガラス繊維の製造コストが高騰してしまう。特に、ＳｉＯ２の含有量を４８〜５６％に規制すれば、機械的強度を損なうことなく、溶融性や成形性を高めることができる。
【００３７】
Ａｌ２Ｏ３は、化学的耐久性や機械的強度を高める成分であり、また適量添加により耐失透性を高める成分、更には弾性率を高めて、紡糸状態を安定化させる成分であり、その含有量は５〜２０％、好ましくは７〜１８％、より好ましくは１０〜１５％である。Ａｌ２Ｏ３の含有量が少な過ぎると、上記効果が得難くなる。一方、Ａｌ２Ｏ３の含有量が多過ぎると、高温粘度が高くなって、溶融性や成形性が悪化し易くなり、結果として、充填材やガラス繊維の製造コストが高騰してしまう。特に、Ａｌ２Ｏ３の含有量を１０〜１５％に規制すれば、成形時に溶融ガラス中に結晶が析出し難くなると共に、紡糸状態が安定化し易くなる。
【００３８】
Ｂ２Ｏ３は、ＳｉＯ２と同様にして、ガラス骨格構造を形成する成分であるが、ＳｉＯ２と相違して、高温粘度を低下させる成分であり、その含有量は１３〜２５％、好ましくは１３〜２０％、より好ましくは１５〜２０％である。Ｂ２Ｏ３の含有量が少な過ぎると、高温粘度が高くなって、溶融性や成形性が悪化し易くなり、結果として、充填材やガラス繊維の製造コストが高騰してしまう。一方、Ｂ２Ｏ３の含有量が多過ぎると、分相傾向が顕著になり、一旦、分相が生じると、所望の光学特性を確保し難くなることに加えて、化学的耐久性が低下し易くなる。特に、Ｂ２Ｏ３の含有量を１５〜２０％に規制すれば、分相傾向を抑制できると共に、溶融コスト等を低廉化し易くなる。
【００３９】
ＭｇＯ＋ＣａＯ＋ＳｒＯ＋ＢａＯ＋ＺｎＯは、高温粘度を低下させて、溶融性を高める成分であり、また、光学特性（屈折率ｎｄ、アッベ数νｄ）を適正化する成分であり、その含有量は１０〜３０％、好ましくは１０〜２５％、さらに好ましくは１５〜２５％である。ＭｇＯ＋ＣａＯ＋ＳｒＯ＋ＢａＯ＋ＺｎＯの含有量が少な過ぎると、高温粘度が高くなって、溶融性や成形性が低下し易くなり、結果として、充填材やガラス繊維の製造コストが高騰したり、光学特性が透明樹脂であるエポキシ樹脂、アクリル樹脂、環状オレフィン樹脂等に整合し難くなる。一方、ＭｇＯ＋ＣａＯ＋ＳｒＯ＋ＢａＯ＋ＺｎＯの含有量が多すぎると、屈折率ｎｄが大きくなり過ぎると共に、耐失透性が低下し、さらにはガラスが分相しやすくなる。またガラスの熱膨張係数が高くなりすぎる。特にＭｇＯ＋ＣａＯ＋ＳｒＯ＋ＢａＯ＋ＺｎＯの含有量を１５〜２５％に規制すれば、光学特性が透明樹脂であるエポキシ樹脂、アクリル樹脂、環状オレフィン樹脂等に整合し易くなるだけでなく、溶融性が向上し、さらに分相傾向を弱めつつ、溶融ガラスからの結晶の析出を防止し易くなる。
【００４０】
ＭｇＯは、高温粘度を低下させて、溶融性を高める成分であり、また、光学特性（屈折率ｎｄ、アッベ数νｄ）を適正化する成分であり、その含有量は５．５〜９％、好ましくは５．５〜８％、より好ましくは６〜８％である。ＭｇＯの含有量が少な過ぎると、高温粘度が高くなって、溶融性や成形性が悪化し易くなり、結果として、充填材やガラス繊維の製造コストが高騰したり、光学特性が透明樹脂であるエポキシ樹脂、アクリル樹脂、環状オレフィン樹脂等に整合し難くなる。一方、ＭｇＯの含有量が多過ぎると、ガラスが分相し易くなる。またガラスの熱膨張係数が高くなりすぎる。
【００４１】
ＣａＯは、高温粘度を低下させて、溶融性を高める成分であり、また、光学特性（屈折率ｎｄ、アッベ数νｄ）を適正化する成分であり、その含有量は０〜１０％、好ましくは０〜８％、より好ましくは１〜８％である。ＣａＯの含有量が多過ぎると、溶融ガラスからＣａを含む結晶が析出し易くなる。またガラスの熱膨張係数が高くなりすぎる。
【００４２】
ＳｒＯは、高温粘度を低下させて、溶融性を高める成分であり、また、光学特性（屈折率ｎｄ、アッベ数νｄ）を適正化する成分であり、その含有量は０〜１０％、好ましくは０〜８％、より好ましくは１〜８％である。ＳｒＯの含有量が多過ぎると、溶融ガラスからＳｒを含む結晶が析出し易くなる。またガラスの熱膨張係数が高くなりすぎる。
【００４３】
ＢａＯは、高温粘度を低下させて、溶融性を高める成分であり、また、光学特性（屈折率ｎｄ、アッベ数νｄ）を適正化する成分であり、その含有量は０〜１０％、好ましくは０〜８％、より好ましくは１〜８％である。ＢａＯの含有量が多過ぎると、溶融ガラスからＢａを含む結晶が析出し易くなる。またガラスの熱膨張係数が高くなりすぎる。
【００４４】
ＺｎＯは、高温粘度を低下させて、溶融性を高める成分であり、また、光学特性（屈折率ｎｄ、アッベ数νｄ）を適正化する成分であり、その含有量は０〜１０％、好ましくは０〜８％、より好ましくは０〜５％である。ＺｎＯの含有量が多過ぎると、ガラスが分相し易くなる。
【００４５】
Ｌｉ２Ｏ＋Ｎａ２Ｏ＋Ｋ２Ｏは、高温粘度を低下させて、溶融性を高める成分である。そして、溶融性が良好であると、低温で均質なガラスを製造し易くなる。Ｌｉ２Ｏ＋Ｎａ２Ｏ＋Ｋ２Ｏの含有量は０〜１％、好ましくは０〜０．８％、より好ましくは０〜０．５％、更に好ましくは０〜０．５％未満である。Ｌｉ２Ｏ＋Ｎａ２Ｏ＋Ｋ２Ｏの含有量が多過ぎると、樹脂と充填材とガラス繊維を複合化して、樹脂複合体基板に加工する際に、アルカリ溶出により樹脂の硬化が阻害される場合がある。また、樹脂複合体基板の作製後、樹脂と充填材、或いは、樹脂とガラス繊維の界面における接着強度がアルカリ溶出により経時的に低下して、樹脂複合体基板の機械的強度が低下し易くなる。さらにガラスの熱膨張係数が高くなり、成形時の急冷による屈折率変化が大きくなる。ただし、高温粘度を低下させるためにはＬｉ２Ｏ＋Ｎａ２Ｏ＋Ｋ２Ｏの含有量を０．１％以上含有することが好ましい。また、Ｌｉ２Ｏ＋Ｎａ２Ｏ＋Ｋ２Ｏの値が等しくても、２つ以上の成分を同時に含有することによって、どれか１つだけを含有する場合よりもアルカリ溶出を抑制することができる。
【００４６】
Ｌｉ２Ｏは、高温粘度を低下させて、溶融性を高める成分であり、その含有量は０〜１％、好ましくは０〜０．５％、より好ましくは０〜０．４％である。Ｌｉ２Ｏの含有量が多過ぎると、ガラス表面からＬｉ成分が溶出し易くなることに加えて、溶融ガラスからＬｉを含む結晶が析出し易くなる。またガラスの熱膨張係数が高くなりすぎる。
【００４７】
Ｎａ２Ｏは、高温粘度を低下させて、溶融性を高める成分であり、その含有量は０〜１％、好ましくは０〜０．５％、より好ましくは０〜０．４％である。Ｎａ２Ｏの含有量が多過ぎると、ガラス表面からＮａ成分が溶出し易くなる。なお、Ｎａ２Ｏは、他のアルカリ金属酸化物に比べて、ガラス表面から溶出する傾向が強い。またガラスの熱膨張係数が高くなりすぎる。
【００４８】
Ｋ２Ｏは、高温粘度を低下させて、溶融性を高める成分であり、その含有量は０〜１％、好ましくは０〜０．５％、より好ましくは０〜０．４％である。Ｋ２Ｏの含有量が多過ぎると、ガラス表面からＫ成分が溶出し易くなる。またガラスの熱膨張係数が高くなりすぎる。
【００４９】
ＣｅＯ２は、溶融ガラス中に欠陥として存在する気泡を除く働きをするものであり、環境負荷物質ではない清澄剤として適量添加するものであり、その含有量は０．０１〜５％、好ましくは０．０２〜５％、さらに好ましくは０．０５〜５％である。ＣｅＯ２の含有量が少なすぎると、ガラス中に気泡が残存しやすくなり、結果として樹脂複合体基板の均一な透明性が得られにくくなる。一方、ＣｅＯ２の含有量が多過ぎると、溶融ガラスが失透しやすくなる。
【００５０】
上記成分以外にも、他の成分を添加してもよい。例えば、光学特性、化学的耐久性、高温粘度等の改良のために、ＺｒＯ２、ＴｉＯ２、Ｐ２Ｏ５、Ｃｒ２Ｏ３、Ｓｂ２Ｏ３、ＳＯ３、Ｃｌ２、Ｌａ２Ｏ３、ＷＯ３、Ｎｂ２Ｏ５、Ｙ２Ｏ３等をそれぞれ３％まで添加してもよい。
【００５１】
尚、樹脂複合体基板の透明性をさらに高めたい場合は、Ｆｅ２Ｏ３の含有量を０．５％以下、特に０．１％以下に規制することが好ましい。特に、Ｆｅ２Ｏ３とＴｉＯ２を同時に含有する場合はＦｅ２Ｏ３によるガラスの着色が強まりやすくなり、樹脂複合体基板の透明性を損なうことがある。このため、ＴｉＯ２の含有量は０．５％以下、特に０．１％以下に規制することが好ましい。また、Ｈ２、ＣＯ２、ＣＯ、Ｈ２Ｏ、Ｈｅ、Ｎｅ、Ａｒ、Ｎ２等の微量成分をそれぞれ０．１％まで含んでもよい。さらに、樹脂複合体基板の特性に悪影響を及ぼさないように、Ｐｔ、Ｒｈ、Ａｕ等の貴金属元素の含有量はそれぞれ５００ｐｐｍ以下、特にそれぞれ３００ｐｐｍ以下であることが好ましい。
【００５２】
ＳＯ３はＣｅＯ２と同様に溶融ガラス中に欠陥として存在する気泡を除く働きをする成分であり、特にガラス中に残存する気泡を少なくして樹脂複合体基板の透明性の均一化を図る場合は、ＳＯ３の含有量は０．０００１〜０．５％、特に０．０００１〜０．３％であることが好ましい。
【００５３】
また（ＭｇＯ＋ＣａＯ＋ＳｒＯ＋ＢａＯ＋ＺｎＯ）／（ＳｉＯ２＋Ａｌ２Ｏ３＋Ｂ２Ｏ３）の値はガラスの熱膨張係数、屈折率ｎｄ、アッベ数νｄを適切な値に制御するための指標となる値であり、その値は０．１８〜０．２５、０．１９〜０．２４、特に０．２０〜０．２４であることが好ましい。（ＭｇＯ＋ＣａＯ＋ＳｒＯ＋ＢａＯ＋ＺｎＯ）／（ＳｉＯ２＋Ａｌ２Ｏ３＋Ｂ２Ｏ３）の値が小さすぎると、屈折率ｎｄが小さくなりすぎて樹脂と整合しなくなる可能性がある。また、アッベ数νｄが大きくなりすぎて樹脂と整合しなくなる可能性がある。一方、（ＭｇＯ＋ＣａＯ＋ＳｒＯ＋ＢａＯ＋ＺｎＯ）／（ＳｉＯ２＋Ａｌ２Ｏ３＋Ｂ２Ｏ３）が大きすぎると、熱膨張係数が高くなりすぎて溶融ガラスをフィルム形状または繊維形状にした際の屈折率の低下幅が大きくなり、樹脂と整合させることが困難になる可能性がある。また、溶融ガラスからフィルム形状または繊維形状にする際の屈折率の低下幅の冷却速度依存性が強くなり、フィルムを粉砕した充填材及びガラス繊維の屈折率が安定しにくくなると同時に、樹脂と整合させることが困難になる可能性がある。
【００５４】
本発明の樹脂複合体基板用ガラスは、３０〜３８０℃における線熱膨張係数が、好ましくは４０〜５０×１０−７／℃、より好ましくは４２〜４８×１０−７／℃、さらに好ましくは４３〜４７×１０−７／℃である。線熱膨張係数が小さすぎると、アルカリ土類金属酸化物の含有量が非常に少ない状態となり、溶融性が悪化する可能性がある。一方、３０〜３８０℃における線熱膨張係数が大きすぎると、溶融ガラスを急冷した際の屈折率の低下幅が大きくなり、屈折率を樹脂と整合させることが困難になる。また、屈折率の低下幅の冷却速度依存性が強くなり、充填材及びガラス繊維の屈折率が安定しにくくなると同時に、樹脂と屈折率を整合させることが困難になる。
【００５５】
上記組成及び膨張を有する本発明の樹脂複合体基板用ガラスは、溶融ガラスを急冷しても、屈折率の変化が殆ど生じない。具体的には、十分な徐冷を施した場合と、急冷してフィルム形状または繊維形状に成形した場合のガラスの屈折率ｎｄの差を０．００５以下、特に０．００３以下とすることができる。この屈折率の差が大きすぎると、フィルムを粉砕した充填材及びガラス繊維の屈折率を樹脂と整合させることが困難になる。また、屈折率の低下幅の冷却速度依存性が強くなり、充填材及びガラス繊維の屈折率の値が安定しなくなる。なお「十分な徐冷を施した場合」とは、溶融ガラスをカーボン板上に流し出して縦１２ｃｍ、横６ｃｍ、厚さ１．５ｃｍの寸法となるような大きさに成形し、成形したガラスを（ガラスの粘度が１０１３．０ｄＰａ・ｓとなる温度＋３０℃）で１時間保持し、この温度から（ガラスの粘度が１０１４．５ｄＰａ・ｓとなる温度−１００℃）まで３℃／分の速度で降温し、この温度から２５℃まで１０℃／分の速度で降温するような条件で徐冷した場合を意味する。「フィルム形状に成形した場合」とは、溶融ガラスを双ローラーに供給して肉厚１ｍｍのフィルム状に成形したガラスを意味する。「繊維形状に成形した場合」とは、溶融ガラスを白金製のブッシング炉に供給し、直径５μｍの繊維状に紡糸したガラスを意味する。
【００５６】
本発明の樹脂複合体基板用ガラスにおいては、屈折率ｎｄを１．４８〜１．５５（特に１．５０〜１．５５）、アッベ数νｄを５０〜６５に調整することが重要である。屈折率ｎｄが１．４８、特に１．５０より小さいと、透明樹脂であるエポキシ樹脂、アクリル樹脂、環状オレフィン樹脂等の屈折率ｎｄより遥かに小さくなるため、透明樹脂に入射した可視光線の直進性が損なわれて、入射光線が分散し、結果として、無色で透明な樹脂複合体基板を得ることができず、樹脂複合体基板の透光性が低下し易くなる。一方、屈折率ｎｄが１．５５より大きいと、透明樹脂であるエポキシ樹脂、アクリル樹脂、環状オレフィン樹脂等の屈折率ｎｄに整合させることが困難になるため、無色で透明な樹脂複合体基板が得難くなる。また、ガラスのアッベ数νｄが小さくなりすぎるため、透明であっても青、赤、紫等に着色した樹脂複合体基板になり易い。また、波長５８７．５６ｎｍ以外の可視域の波長範囲において、透光性を実現するためには、アッベ数νｄを所定範囲に規制することが好ましい。アッベ数νｄが５０未満、或いは６５を超えると、透明樹脂であるエポキシ樹脂、アクリル樹脂、環状オレフィン樹脂等のアッベ数νｄに整合させることが困難になるため、無色で透明な樹脂複合体基板が得難くなったり、或いは、透明であっても青、赤、紫等に着色した樹脂複合体基板になり易い。尚、ガラス組成が上記範囲内であれば、屈折率ｎｄが１．４８〜１．５５、アッベ数νｄが５０〜６５のガラスを設計することが容易である。
【００５７】
また、アルカリ溶出量は０．３５ｍｇ以下、０．３０ｍｇ以下、０．２０ｍｇ以下、０．１５ｍｇ以下、特に０．１０ｍｇ未満であることが好ましい。アルカリ溶出量が多すぎると、樹脂複合体基板の製造工程における熱処理の際に、アルカリイオンがガラスの表層から樹脂に移動して、樹脂とガラスの接着強度が低下し易くなる。また樹脂複合体基板の作製後、樹脂と充填材、或いは樹脂とガラス繊維の界面における接着強度が、アルカリ溶出により経時的に低下して、樹脂複合体基板の機械的強度が低下し易くなる。さらに、樹脂複合体基板の耐薬品性も低下し易くなる。
【００５８】
さらに、ガラスの粘度が１０３ｄＰａ・ｓとなる温度（紡糸温度）は１３００℃以下、特に１２５０℃以下であることが好ましい。ガラスの粘度が１０３ｄＰａ・ｓとなる温度が１３００℃以下であれば、ガラスの溶融が容易になるだけでなく、溶融ガラス中に欠陥として存在する気泡が溶融ガラス中から除去されやすくなり、気泡の少ないガラスが得られやすくなる。結果として樹脂複合体基板の均一な透明性が得られやすくなる。
【００５９】
また、本発明の樹脂複合体基板用ガラスは、粉末形状を有することが好ましい。このようにすれば、充填材に適用し易くなる。上記の通り、充填材は、双ローラーにより溶融ガラスをフィルム形状に成形した後、ボールミル等によりガラスフィルムを粉末形状に粉砕することで作製可能である。また、溶融ガラスを水砕することでも作製可能である。
【００６０】
尚、本発明の樹脂複合体基板用ガラスを充填材して適用する場合は、充填材の表面に薬剤が塗布されていることが好ましい。薬剤として、カップリング剤が使用可能である。充填材の表面をカップリング処理しておくと、樹脂成分との馴染みがよくなって樹脂と充填材との接着強度が向上する。また、水分に対する劣化が抑制され製品寿命が改善される。カップリング処理を施すに当たっては、弱酸〜中性領域で行うことが好ましい。
【００６１】
充填材の平均粒子径Ｄ５０は、０．１〜５０μｍ、１〜２０μｍ、特に２〜１０μｍが好ましい。このようにすれば、熱膨張特性を制御し易くなると共に、樹脂複合体基板の空隙を低減し易くなる。平均粒子径Ｄ５０が小さ過ぎると、ハンドリング性や材料収率が低下し易くなる。一方、平均粒子径Ｄ５０が大き過ぎると、樹脂等と複合化する際に、均一に混合し難くなると共に、樹脂複合体基板の表面に凹凸が発生し易くなる。ここで、「平均粒子径Ｄ５０」は、レーザー回折法で測定した値であり、レーザー回折法により測定した際の体積基準の累積粒度分布曲線において、その積算量が粒子の小さい方から累積して５０％である粒子径である。
【００６２】
また、本発明の樹脂複合体基板用ガラスは、繊維形状を有することが好ましい。このようにすれば、ガラス繊維として使用することができる。上記の通り、ガラス繊維は、貴金属製のブッシングを使用して、連続的に成形、紡糸することで作製可能である。また、成形方法として、直接成形法（ダイレクトメルト法）、間接成形法（マーブルメルト法）等の方法を採用することができる。
【００６３】
繊維形状に成形する場合、紡糸温度と液相温度の差は１００℃以上、１２５℃以上、特に１５０℃以上であることが好ましい。紡糸温度と液相温度の差は特に溶融ガラスを紡糸してガラス繊維化する際の生産性の指標となる値であり、この値が小さすぎると、溶融ガラスを紡糸する際に溶融ガラスから結晶が析出して紡糸が切断しやすくなる。
【００６４】
尚、本発明の樹脂複合体基板用ガラスをガラス繊維化して適用する場合は、ガラス繊維の表面に薬剤が塗布されていることが好ましい。薬剤として、集束剤、帯電防止剤、界面活性剤、重合開始剤、重合抑制剤、酸化防止剤、被膜形成剤、カップリング剤、潤滑剤が使用可能である。
【００６５】
ガラス繊維の長さは、繊維形状である限り、特に限定されない。ガラス繊維は、ミルドファイバ、チョップドストランド、ヤーン、ロービング等であってもよい。ガラス繊維の直径は、繊維形状である限り、特に限定されず、一般にはオングストロームオーダー〜ミクロンオーダーであるが、肉厚の薄い樹脂複合体基板に用いる際には３０μｍ、特に１０μｍ以下であることが好ましい。ガラス繊維の断面形状は、繊維形状である限り、特に限定されない。ガラス繊維の断面形状として、真円形状、扁平形状、矩形状、多角形状が挙げられる。
【００６６】
ガラス繊維の場合、熱処理により、屈折率ｎｄを調整することが可能である。また、熱処理に伴って、化学強化処理（イオン交換処理）を行うこともできる。さらに、ガラス繊維中に微細結晶が析出していても、樹脂複合体基板の特性に悪影響を及ぼさない限り、使用可能である。
【００６７】
次に、本発明の樹脂複合体基板用ガラスの使用方法を説明する。
【００６８】
まず粉末状及び／又は繊維状に成形した本発明の樹脂複合体基板用ガラスを用意する。またこのガラスとの屈折率差が０．０１以下、アッベ数差が３以下である樹脂を用意する。
【００６９】
次に、前記樹脂複合体基板用ガラスを前記樹脂に含浸させ、両者を接着させるとともに前記樹脂を硬化させる。このようにして可視光に対して透明な樹脂複合体基板を得ることができる。
【実施例】
【００７０】
以下、実施例に基づいて、本発明を詳細に説明する。
【００７１】
表１、２は、本発明の実施例（試料Ｎｏ．１〜７、９〜１４）及び比較例（試料Ｎｏ．８、１５）を示している。
【００７２】
【表１】
2013121905.tif 000002
【００７３】
【表２】
2013121905.tif 000003
【００７４】
表の各試料は、次のようにして調製した。
【００７５】
まず、表中のガラス組成になるように、天然原料、化成原料等の各種ガラス原料を秤量、混合して、ガラスバッチを作製した。次に、このガラスバッチを白金ロジウム合金製坩堝に投入した後、間接加熱電気炉内で１５５０℃、８時間加熱して、溶融ガラスを得た。尚、均質な溶融ガラスを得るために、加熱時に、耐熱性撹拌棒を用いて、溶融ガラスを複数回攪拌した。続いて、得られた溶融ガラスを耐火性鋳型内に流し出し、板状のガラスを成形した後、徐冷炉内でアニール処理（１０１３ｄＰａ・ｓにおける温度より３０〜５０℃高い温度で３０分間加熱した後、徐冷点〜歪点の温度域を１℃／分で降温）を行った。
【００７６】
得られた各試料につき、熱膨張係数、光学特性（屈折率ｎｄ、アッベ数νｄ）、アルカリ溶出量及び１０３ｄＰａ・ｓにおける温度（Ｔｘ）、液相温度（ＴＬ）を測定した。尚、試料Ｎｏ．３〜６については、ガラス組成中にアルカリ金属酸化物を含んでいないため、アルカリ溶出量の評価は行っていない。
【００７７】
また溶融ガラスをフィルム形状及び繊維形状に成形し、光学特性を測定して、上記板状試料との特性差を求めた。なおフィルム形状の試料は、溶融ガラスを双ローラーに供給して肉厚１ｍｍのフィルム状に成形することにより作製した。繊維形状の試料は、白金製のブッシング炉に供給し、直径５μｍの繊維状に紡糸して作製した。
【００７８】
表１、２から明らかなように、試料Ｎｏ．１〜７及び９〜１４は、屈折率ｎｄが１．５１８〜１．５５であり、アッベ数νｄが５８〜６５であり、また、アルカリ溶出量は０．００４ｍｇ以下と非常に少なく、透明性及び信頼性に優れた樹脂複合体基板を得ることができるものであった。さらに、１０３ｄＰａ・ｓにおける温度（Ｔｘ）は、１２５０℃以下であり、ガラスの溶融性にも優れていた。また試料Ｎｏ．１〜４、９〜１４は、（ＭｇＯ＋ＣａＯ＋ＳｒＯ＋ＢａＯ＋ＺｎＯ）／（ＳｉＯ２＋Ａｌ２Ｏ３＋Ｂ２Ｏ３）が０．１８〜０．２５の範囲にあり、徐冷した板状試料と、フィルム状或いは繊維状試料との光学特性の差が小さいことが確認された。
【００７９】
これに対し、試料Ｎｏ．８は、屈折率ｎｄが１．４６、アッベ数νｄが６７、アルカリ溶出量が０．４０ｍｇであり、また試料Ｎｏ．１５は、屈折率ｎｄが１．５６２、アルカリ溶出量が０．４ｍｇであり、樹脂複合体基板用基板ガラスとして使用した場合、樹脂複合体基板の透明性や機械的強度が低下することが予想される。
【００８０】
尚、熱膨張係数は、ＭＡＣ  ＳＣＩＥＮＣＥ社製熱膨張係数測定装置を用いて３０〜３８０℃における平均線熱膨張係数を測定した。
【００８１】
板状試料の屈折率ｎｄは、カルニュー製屈折率計ＫＰＲ−２００で測定した値であり、ヘリウムランプのｄ線（波長：５８７．５６ｎｍ）における測定値である。また、「アッベ数νｄ」は、カルニュー製屈折率計ＫＰＲ−２００により、ヘリウムランプのｄ線、水素ランプのＦ線（波長：４８６．１３ｎｍ）、及び水素ランプのＣ線（波長：６５６．２７ｎｍ）における屈折率（ｎｄ、ｎＦ、ｎＣ）を測定した上で、算出式｛（ｎｄ−１）／（ｎＦ−ｎＣ）｝により算出した値である。フィルム状試料の屈折率ｎｄは、フィルムを数層重ね、カルニュー製屈折率計ＫＰＲ−２００で測定した。繊維状試料の屈折率ｎｄは、ベッケ線法により測定した。
【００８２】
アルカリ溶出量は、ＪＩＳ  Ｒ３５０２（１９９５）に準拠した方法で測定した。
【００８３】
ガラスの粘度が１０３ｄＰａ・ｓとなる温度（Ｔｘ）の測定については、板状のガラスを適正な寸法に破砕し、なるべく気泡が巻き込まれないようにアルミナ製坩堝に投入して、再度加熱して、ガラス融液状態とし、その状態で白金球引き上げ法に基づいて計測した各粘度値の複数の計測によって得られた粘度曲線の内挿によって算出したものである。
【００８４】
液相温度（ＴＬ）の測定については、板状のガラスを粉砕し、３００〜５００μｍの範囲の粒度となるように調整した状態で耐火性の容器に適切な嵩密度を有する状態に充填して、最高温度を１２５０℃に設定した間接加熱型の温度勾配炉内に入れて静置し、１６時間大気雰囲気中で加熱操作を行った。その後に耐火性容器ごと試験体を取り出し、室温まで冷却後、偏光顕微鏡によって液相温度を特定した。